СПОСОБ ИЗГОТОВЛЕНИЯ ПЕНОСТЕКЛА
METHOD FOR MANUFACTURE OF FOAM GLASS

Изобретение относится к области технологии силикатов и касается производства пеностекла.
Известен способ изготовления пеностекла, включающий в подготовку и измельчение стекла и газообразователя, их смешивание, укладку полученной смеси, вспенивание [1].
Задачей изобретения является повышение прочности пеностекла.
Технический результат решения поставленной задачи достигается тем, что по способу изготовления пеностекла, включающему подготовку и измельчение стекла и газообразователя, их смешивание, укладку полученной смеси, вспенивание, в смесь измельченных стекла и газообразователя вводят стекловолокно, причем соотношение компонентов следующее, мас.%: измельченное стекло 10,0-95,0; стекловолокно 4,5-85,0; газообразователь 0,5-5,0. В смеси измельченных стекла и газообразователя используют стекловолокно, температура размягчения которого на 50-100°С превышает температуру размягчения стекла.
В таблице приведены варианты смеси компонентов.
Таблица 1
Компоненты
Содержание, мас.%
состав №1
состав №2
состав №3
состав №4
Измельченное стекло:
тарное
95,0
-
-
-
листовое
-
49,0
60,0
-
медицинское
10,0
Измельченный газообразователь:
Кокс
0,5
-
-
-
Мел
-
2,0
-
-
Мрамор
-
-
2,0
-
Древесный уголь
-
-
-
5,0
Стекловолокно
4,5
49,0
38,0
85,0
Изготовление пеностекла поясняется следующим примером.
Подготавливают сырьевые компоненты (например, согласно вариантам, приведенным в таблице). Бой стекла и газообразователь в отдельности измельчают (размалывают) и пропускают через сетку №008. Стекловолокно нарезают на отрезки 3-10 мм. В смеси измельченных стекла и газообразователя возможно использование стекловолокна, температура размягчения которого на 50-100°С превышает температуру размягчения стекла.
Компоненты дозируют в требуемых количествах и перемешивают. Полученную смесь помещают в стальные формы, предварительно смазанные внутри, например пастой на основе каолина. Формы, заполненные примерно на 1/2 помещают в электропечь, где проводят вспенивание. Температура и продолжительность вспенивания подбираются в каждом случае конкретно, исходя из свойств используемых сырьевых компонентов и конструкции печи.
Предложенный способ позволяет повысить прочность пеностекла на сжатие и сгиб на 2-10%.
Источники информации
1. Дудеров И.Г. и др. Общая технология силикатов. - М.: Стройиздат, 1987. - С.529-531.